(57)【特許請求の範囲】
【請求項１】
着色ベースフィルム層と、
前記着色ベースフィルム層上に形成された印刷層と、
前記印刷層上に形成されたオーバーレイフィルム層と、を備え、
前記着色ベースフィルム層は、バリウム−亜鉛系の熱安定剤、可塑剤、顔料を含む塩化ビニル樹脂フィルムを有し、
前記オーバーレイフィルム層は、アクリル樹脂とアクリル樹脂系ゴムとの混合物に、トリアジン系紫外線吸収剤を少なくとも含み、
前記着色ベースフィルム層の厚さは、７０μｍ以上１５０μｍ以下であり、
建築基準法第２条第９号及び建築基準法第６４条及び建築基準法施工令第１１２条の１に基づく遮炎性能試験において、（ｉ）非加熱側へ１０秒を超えて継続する火炎の噴出がないこと、（ii）非加熱面で、１０秒を超えて継続する発炎がないこと、（iii）火炎が通る亀裂等の損傷および隙間を生じないこと、を満たすことを特徴とする化粧シート。
【請求項２】
前記オーバーレイフィルム層の厚さは、４０μｍよりも厚く、７０μｍ以下であることを特徴とする請求項１に記載の化粧シート。
【請求項３】
前記オーバーレイフィルム層に凹凸模様が形成されていることを特徴とする請求項１又は請求項２に記載の化粧シート。
【請求項４】
前記着色ベースフィルム層の重合度は、５００以上２０００以下であることを特徴とする請求項１から請求項３の何れか一項に記載の化粧シート。
【請求項５】
前記着色ベースフィルム層に含まれる顔料は、キナクリドン、チタンイエロー、カーボンブラック、酸化チタン、フタロシアニンブルーうち少なくとも一つ以上であることを特徴とする請求項１から請求項４の何れか一項に記載の化粧シート。
【請求項６】
前記印刷層のバインダー樹脂は、アクリル樹脂、塩化酢酸ビニル樹脂及び顔料からなることを特徴とする請求項１から請求項５の何れか一項に記載の化粧シート。
【請求項７】
前記印刷層に含まれる顔料は、イソインドリノン、キナクリドン、カーボンブラック、フタロシアニンブルーのうち少なくとも一つ以上であることを特徴とする請求項１から請求項６の何れか一項に記載の化粧シート。
【請求項８】
前記オーバーレイフィルム層は、ベンゾトリアゾール系紫外線吸収剤をさらに含むことを特徴とする請求項１から請求項７の何れか一項に記載の化粧シート。
【請求項９】
前記塩化ビニル樹脂フィルムは、半硬質塩化ビニル樹脂フィルムであることを特徴とする請求項１から請求項８の何れか一項に記載の化粧シート。
【請求項１０】
請求項１から請求項９の何れか一項に記載の化粧シートと、
前記化粧シートのうち、前記着色ベースフィルム層の前記印刷層が形成された面の裏側が張り付けられた金属板と、を備えることを特徴とする金属化粧材。
【請求項１１】
前記金属板は、亜鉛メッキ鋼板であることを特徴とする請求項１０に記載の金属化粧材。
【請求項１２】
前記金属板の厚さは、０．３ｍｍ以上１．０ｍｍ以下であることを特徴とする請求項１０又は請求項１１に記載の金属化粧材。
【発明の詳細な説明】
【技術分野】
【０００１】
本発明は、化粧シート及び金属化粧材に関し、特に、遮炎性能を有する化粧シート及び金属化粧材に関する。
【背景技術】
【０００２】
従来、遮炎性能を必要とする玄関ドアの表面化粧鋼鈑部材として、塗装あるいは鋼鈑にダイレクト印刷を施したものがほとんどであった。また、オレフィンを主体とした高耐候性化粧シートも存在するが、遮炎性能は持ち合わせていなかった。また、高耐候性化粧シートとして、特許文献１に開示されたものもある。
【先行技術文献】
【特許文献】
【０００３】
【特許文献１】特許第４３２１１９６号公報
【発明の概要】
【発明が解決しようとする課題】
【０００４】
従来、遮炎性能を具備した玄関ドアの表面鋼鈑部材は、鋼鈑部材にダイレクトに印刷を施されたもの、あるいは塗装の施されたものであり、化粧シートを使用した鋼鈑部材と比べて、意匠的に劣るという問題があった。また、オレフィンを主体とした高耐候性化粧シートもあるが、遮炎性能は持ち合わせていなかった。
そこで、本発明はこのような事情に鑑みてなされたものであって、遮炎性能を有する化粧シート及び金属化粧材を提供することを目的とする。
【課題を解決するための手段】
【０００５】
上記の課題を解決するために、本発明の一態様に係る化粧シートは、着色ベースフィルム層と、前記着色ベースフィルム層上に形成された印刷層と、前記印刷層上に形成されたオーバーレイフィルム層と、を備え、着色ベースフィルム層は、バリウム−亜鉛系の熱安定剤、可塑剤、顔料を含む半硬質塩化ビニル樹脂フィルムを有し、前記オーバーレイフィルム層は、アクリル樹脂とアクリル樹脂系ゴムとの混合物に、ベンゾトリアゾール系紫外線吸収剤及びトリアジン系紫外線吸収剤のうち少なくとも一方を含むことを特徴とする。
本発明の別の態様に係る金属化粧材は、上記の化粧シートと、前記化粧シートのうち、前記着色ベースフィルム層の前記印刷層が形成された面の裏側が張り付けられた金属板と、を備えることを特徴とする。
【発明の効果】
【０００６】
本発明の一態様によれば、遮炎性能を有する化粧シート及び金属化粧材を提供することができる。
【図面の簡単な説明】
【０００７】
【図１】本発明の実施形態に係る化粧シート１０及び金属化粧材２０の構成例を模式的に示す断面図である。
【発明を実施するための形態】
【０００８】
以下、本発明を実施するための形態（実施形態）について図面を用いて説明する。なお、本発明の実施形態は、本発明の技術的思想を具体化するための構成を例示するものであって、各部の材質、形状、構造、配置、寸法等を下記のものに特定するものでない。本発明の技術的思想は、特許請求の範囲に記載された請求項が規定する技術的範囲内において、種々の変更を加えることができる。
【０００９】
＜実施形態＞
図１は、本発明の実施形態に係る化粧シート１０及び金属化粧材２０の構成例を模式的に示す断面図である。
図１に示す化粧シート１０は熱可塑性化粧シートであり、着色ベースフィルム層１と、着色ベースフィルム層１上に形成された印刷層３と、印刷層３上に形成されたオーバーレイフィルム層５と、を備える。また、金属化粧材２０は、化粧シート１０と、金属板１１と、接着剤層１２と、を備える。化粧シート１０のうち、着色ベースフィルム層１の印刷層３が形成された面の裏側（すなわち、裏面側）が、接着剤層１２を介して金属板１１に張り付けられている。金属化粧材２０は、例えば玄関ドアの外装用防火化粧材として使用される。
【００１０】
着色ベースフィルム層１はシート基材であり、バリウム−亜鉛系の熱安定剤、可塑剤、顔料を含む半硬質塩化ビニル樹脂フィルムを有する。着色ベースフィルム層１は、バリウム−亜鉛系の熱安定剤、可塑剤、顔料を含む半硬質塩化ビニル樹脂フィルムのみから構成されていてもよいし、この半硬質塩化ビニル樹脂フィルムと他の樹脂フィルムとから構成されていてもよい。
着色ベースフィルム層１の重合度は、５００以上２０００以下である。また、着色ベースフィルム層１に含まれる顔料は、キナクリドン、チタンイエロー、カーボンブラック、酸化チタン、フタロシアニンブルーうち少なくとも一つ以上である。着色ベースフィルム層１の厚さは、７０μｍ以上１５０μｍ以下である。
【００１１】
印刷層３は、任意の態様（例えば、任意の色、絵柄又は構図など）が印刷された層である。印刷層３のバインダー樹脂は、アクリル樹脂、塩化酢酸ビニル樹脂及び顔料からなる。また、印刷層３に含まれる顔料は、イソインドリノン、キナクリドン、カーボンブラック、フタロシアニンブルーのうち少なくとも一つ以上である。
オーバーレイフィルム層５は、アクリル樹脂とアクリル樹脂系ゴムとの混合物に、ベンゾトリアゾール系紫外線吸収剤及びトリアジン系紫外線吸収剤のうち少なくとも一方を含む。オーバーレイフィルム層５の厚さは、４０μｍよりも厚く、７０μｍ以下である。示しないが、このオーバーレイフィルム層５には、凹凸模様が形成されていてもよい。
金属板は、アルミニウム、ステンレス鋼又は銅等の金属からなる基板である。金属板の厚さは、０．３ｍｍ以上１．０ｍｍ以下である。
【００１２】
＜実施形態の効果＞
本発明の実施形態は、以下の効果を奏する。
（１）着色ベースフィルム層１は、バリウム−亜鉛系の熱安定剤、可塑剤、顔料を含む半硬質塩化ビニル樹脂フィルムを有する。また、オーバーレイフィルム層５は、アクリル樹脂とアクリル樹脂系ゴムとの混合物に、ベンゾトリアゾール系紫外線吸収剤及びトリアジン系紫外線吸収剤のうち少なくとも一方を含む。これにより、化粧シート１０は難燃性となるので、遮炎性能を有する化粧シート１０及び金属化粧材２０を提供することができる。例えばアルミニウム、ステンレス鋼、銅及び鋼板から選ばれる金属板に貼り付けられた状態で、以下の遮炎性能試験に合格することができる。
【００１３】
（遮炎性能試験）
建築基準法第２条第９号及び建築基準法第６４条及び建築基準法施工令第１１２条の１に基づく遮炎性能試験において、以下の要件（ｉ）〜（iii）を満たすこと。
（ｉ）非加熱側へ１０秒を超えて継続する火炎の噴出がないこと。
（ii）非加熱面で、１０秒を超えて継続する発炎がないこと。
（iii）火炎が通る亀裂等の損傷および隙間を生じないこと。
【００１４】
（２）また、化粧シート１０の印刷層３及び着色ベースフィルム層１は、オーバーレイフィルム層５で覆われている。これにより、外装にも使用できる高い耐候性を実現することができる。また、オーバーレイフィルム層５は、アクリル樹脂とアクリル樹脂系ゴムとの混合物に、ベンゾトリアゾール系紫外線吸収剤及びトリアジン系紫外線吸収剤のうち少なくとも一方を含み、厚さが４０μｍよりも厚く７０μｍ以下であってもよい。その場合は、より優れた耐候性能を実現することが可能である。
【００１５】
（３）また、化粧シート１０は、着色ベースフィルム層１上に形成された印刷層３を有する。これにより、鋼鈑材にダイレクトに印刷を施されたもの、或いはダイレクトに塗装を施されたものと比較して、意匠性に優れた金属化粧材２０を提供することが可能である。
（４）また、オーバーレイフィルム層５の表面には、凹凸模様が形成されていてもよい。これにより、意匠性とリアル感とを併せ持った、優れた化粧シート１０及び金属化粧材２０を提供することができる。
【実施例】
【００１６】
次に、本発明の実施例と、比較例とについて説明する。
＜実施例１＞
着色ベースフィルム層１として、重合度１１００の半硬質塩化ビニル樹脂フィルムに、バリウム−亜鉛系の熱安定剤、可塑剤（ＤＯＰ）及び顔料を含む樹脂シートを準備した。顔料は、キナクリドン、チタンイエロー、カーボンブラック、酸化チタン、フタロシアニンブルーのうちの一つ以上である。この着色ベースフィルム層１の表面に、印刷インキを用いて、グラビア印刷により木目柄を形成し、印刷層３を得た。印刷層３の厚さは２μｍである。印刷インキのバインダー樹脂は、アクリル樹脂と塩化酢酸ビニル樹脂である。
【００１７】
次いで、質量比でＰＭＭＡ樹脂とＰＭＭＡ系樹脂ゴムとが４０：６０であるオーバーレイフィルム層５（ただし、ベンゾトリアゾール系紫外線吸収剤：チヌビン３２６を０．５質量パーセント（ｗｔ％）添加）を印刷層３上に形成した。オーバーレイフィルム層５の厚さは５０μｍである。オーバーレイフィルム層５は熱ラミネート法で形成した。これにより、化粧シート１０を得た。その後、この化粧シート１０を、接着剤層１２を介して金属板１１に貼り合せて、金属化粧材２０を得た。
【００１８】
（オーバーレイフィルム層形成用の混合物）
オーバーレイフィルム層形成用の混合物の組成は次の通りである。
・アクリル樹脂（構成単位：メタクリル酸メチル）：４０質量部
・アクリルゴム（「ＳＡ−ＦＷ００１（商品名）」、株式会社クラレ製、メタクリル樹脂、
構成単位：メタクリル酸メチル、粒子状、平均粒子径：１００ｎｍ）：６０質量部
（金属化粧材）
金属板として厚さ０．５ｍｍの亜鉛メッキ鋼鈑に、接着剤を介して化粧シート１０を貼り合わせて金属化粧材（化粧鋼板材）を作成した。
【００１９】
＜実施例２＞  
オーバーレイフィルム層５の厚さを４０μｍにした以外は、実施例１と同様の方法で金属化粧材２０を作成した。
＜実施例３＞
オーバーレイフィルム層５の厚さを７０μｍにした以外は、実施例１と同様の方法で金属化粧材２０を作成した。
【００２０】
＜比較例１＞
着色ベースフィルム層として、ポリプロピレン樹脂フィルムに、ヒンダードアミン系光安定剤、顔料を含む樹脂シートを準備した。顔料は、キナクリドン、チタンイエロー、カーボンブラック、酸化チタン、フタロシアニンブルーのうちの一つ以上である。
この着色ベースフィルム層の表面に、印刷インキを用いて、グラビア印刷により木目柄を形成し、印刷層を得た。印刷層の厚さは２μｍである。印刷インキのバインダー樹脂は、ウレタン樹脂と塩化酢酸ビニル樹脂である。次いで、アクリル樹脂、ポリエステル樹脂、塩化酢酸ビニル樹脂からなるヒートシール層を印刷層上に形成した。そして、このヒートシール層の上に、オーバーレイフィルム層を形成した。これにより、化粧シートを得た。その後、この化粧シートを金属板と貼り合せて、金属化粧材を得た。
＜比較例２＞
比較例１の着色ベースフィルム層を、ポリエステル系樹脂フィルムにした以外は、比較例１と同様の方法で、金属化粧材を作成した。
【００２１】
＜試験＞
（試験方法）
（１）遮炎性能試験
遮炎性能試験として、試験体（金属化粧材）を壁炉前面に設置し、試験体裏面より、加熱温度がＩＳＯ８３４に規定されている標準加熱温度曲線となるよう、２０分間の加熱を行う。判定方法として、加熱時間中に、試験体の非加熱側に延焼するか否かを確認する。具体的には、以下の（ｉ）〜（iii）を満たす場合を合格とする。
（ｉ）非加熱側へ１０秒を超えて継続する火炎の噴出がないこと。
（ii）非加熱面で、１０秒を超えて継続する発炎がないこと。
（iii）火炎が通る亀裂等の損傷および隙間を生じないこと。
【００２２】
（２）耐候性試験
耐候性試験として、試験体（金属化粧材）に、サンシャインウェザーメーターによる試験を４０００時間実施する。試験の条件は以下の通りである。その後、目視確認にて、試験体の外観の退色具合、剥離を確認する。著しい変退色、剥離の無い場合を合格とする。
・放射照度  ２５５±２５Ｗ／ｍ２
・ブラックパネル温度６３℃
・照射時間６０分中１２分降雨有り
【００２３】
（３）折り曲げ加工性試験
折り曲げ加工性試験として、試験体（金属化粧材）を２３℃雰囲気中で直角にプレス曲げ加工を実施する。折り曲げ部にて亀裂がはいらない場合を合格とする。
（４）結果
表１に示すように、実施例１は、遮炎性能試験、耐候性試験及び折り曲げ加工性試験の結果が何れも合格であった。実施例２は、遮炎性能試験及び折り曲げ加工性試験の結果が合格であった。実施例３は、遮炎性能試験及び耐候性試験の結果が合格であった。これに対し、比較例１、２は何れも、遮炎性能試験の結果が不合格であった。
【００２４】
【表１】
0006610078.tif 000002
【００２５】
以上から、実施例１〜３の試験体（金属化粧材）は、遮炎性を有することを確認した。なお、表１において、丸印（○）は合格を、バツ印（×）は不合格を意味する。
【００２６】
＜付記＞
本発明の技術的思想は、以上に記載した実施形態や実施例に特定されるものではない。当業者の知識に基づいて実施形態や実施例に設計の変更等を加えてもよく、また、実施形態や実施例を任意に組み合わせてもよく、そのような変更が加えられた態様も本発明の技術的思想に含まれる。
【符号の説明】
【００２７】
１  着色ベースフィルム層
３  印刷層
５  オーバーレイフィルム層
１０  化粧シート
１１  金属板
１２  接着剤層
２０  金属化粧材
【図１】
0006610078.tif 000003